(57)【要約】【課題】洗い出し工法によって表面に凹凸の化粧面を有するコンクリートブロックを製造する際の生産効率の低下を抑制することができるコンクリートブロックの製造方法、及びコンクリートブロックの製造システムを提供する。【解決手段】コンクリートブロック１１の製造方法は、表層１３がセメントに骨材１４を練り混ぜたコンクリート材Ｂを押し固めて成型されたブロック体１１Ａであって且つ表層１３が未硬化の状態にあるブロック体１１Ａの表面に対して、加圧水と圧縮空気の混合流体を噴射し、表層１３から骨材１４を埋もれさせているセメントを洗い流して骨材１４の一部を表面上に露出させることにより、表面を凹凸の化粧面１５に形成する。【選択図】図５
2015226984.tif 000002
【特許請求の範囲】
【請求項１】
少なくとも表層がセメントに骨材を練り混ぜたコンクリート材を押し固めて成型されたブロック体であって且つ前記表層が未硬化の状態にある前記ブロック体の表面に対して、液体と気体の混合流体を加圧して噴射し、前記表層から前記骨材を埋もれさせている前記セメントを洗い流して前記骨材の一部を前記表面上に露出させることにより、前記表面を凹凸の化粧面に形成することを特徴とするコンクリートブロックの製造方法。
【請求項２】
前記ブロック体を成型する成型工程に続けて、前記ブロック体の表面に対して前記混合流体を加圧して噴射することにより、前記表層から前記骨材を埋もれさせている前記セメントを洗い流して前記骨材の一部を前記表面上に露出させる洗い出し工程を実施することを特徴とする請求項１に記載のコンクリートブロックの製造方法。
【請求項３】
前記混合流体は、前記液体の混合比の方が前記気体の混合比よりも小さいことを特徴とする請求項１又は請求項２に記載のコンクリートブロックの製造方法。
【請求項４】
前記液体は、前記セメントに対する親和性を有することを特徴とする請求項１〜請求項３のうち何れか一項に記載のコンクリートブロックの製造方法。
【請求項５】
少なくとも表層がセメントに骨材を練り混ぜたコンクリート材を押し固めて成型されるブロック体を成型可能な成型装置と、
前記成型装置で成型された前記ブロック体の表面に対して、液体と気体の混合流体を加圧して噴射することにより、前記表層から前記骨材を埋もれさせている前記セメントを洗い流して前記骨材の一部を前記表面上に露出させ得る洗い出し装置と
を備えたことを特徴とするコンクリートブロックの製造システム。
【発明の詳細な説明】
【技術分野】
【０００１】
本発明は、表面に凹凸の化粧面を有するコンクリートブロックの製造方法及びその製造システムに関する。
【背景技術】
【０００２】
従来から、表面に凹凸の化粧面を有するコンクリートブロックの製造方法の一つとして洗い出し工法と呼ばれる製造方法が知られている。この方法では、セメントに粒状の骨材を練り混ぜたコンクリート材を押し固めて成型されたブロック体の表面に対して加圧水が噴射される。そして、少なくとも表層が未硬化状態にあるブロック体の表層から、骨材を埋もれさせているセメントを加圧水で洗い流し、そのブロック体の表層内に埋もれている骨材の一部をブロック体の表面上に露出させることにより、表面に凹凸の化粧面を有するコンクリートブロックが製造される（例えば特許文献１）。
【先行技術文献】
【特許文献】
【０００３】
【特許文献１】特開平１１−２８７０９号公報
【発明の概要】
【発明が解決しようとする課題】
【０００４】
ところで、上記のコンクリートブロックの製造方法である洗い出し工法では、ブロック体の表層から骨材を埋もれさせているセメントを洗い流すときに大量の水が使用される。そして、その際に使用される大量の水のうち、ブロック体の内部に吸収されて保留される内部保留水を除き、ブロック体の表面上からセメントを含んで流れ落ちる余剰水は、産業廃棄物として収集して処理する必要のある汚泥水となる。そのため、このような汚泥水となる余剰水の量が多い場合は、その処理時間や処理費用が増大し、コンクリートブロックの生産効率を低下させるという問題がある。
【０００５】
本発明は、このような実情に鑑みてなされたものであり、その目的は、洗い出し工法によって表面に凹凸の化粧面を有するコンクリートブロックを製造する際の生産効率の低下を抑制することができるコンクリートブロックの製造方法及びその製造システムを提供することにある。
【課題を解決するための手段】
【０００６】
以下、上記課題を解決するための手段及びその作用効果について記載する。
上記課題を解決するコンクリートブロックの製造方法は、少なくとも表層がセメントに骨材を練り混ぜたコンクリート材を押し固めて成型されたブロック体であって且つ前記表層が未硬化の状態にある前記ブロック体の表面に対して、液体と気体の混合流体を加圧して噴射し、前記表層から前記骨材を埋もれさせている前記セメントを洗い流して前記骨材の一部を前記表面上に露出させることにより、前記表面を凹凸の化粧面に形成する。
【０００７】
この構成によれば、ブロック体の表面に対して、例えば水等の液体だけを加圧して噴射する場合よりも、液体と気体との混合流体を加圧して噴射する場合の方が、気体の併用分だけセメントの洗い出しのために使用される液体の量を少なくできる。したがって、その洗い出しの際に使用される液体のうち、ブロック体の内部に吸収されて保留される液体の分を除き、ブロック体の表面上からセメントを含んで流れ落ちる余剰の液体の量が少量になるため、かかる余剰の液体を産業廃棄物として収集して処理する手間も低減できる。
【０００８】
上記コンクリートブロックの製造方法においては、前記ブロック体を成型する成型工程に続けて、前記ブロック体の表面に対して前記混合流体を加圧して噴射することにより、前記表層から前記骨材を埋もれさせている前記セメントを洗い流して前記骨材の一部を前記表面上に露出させる洗い出し工程を実施することが好ましい。
【０００９】
この構成によれば、ブロック体の成型工程に続けて洗い出し工程を実施するため、成型直後で表層が未硬化の状態にあるブロック体の表面に対して混合流体をタイムリーに噴射することができ、成型工程から洗い出し工程までの一連の製造工程を迅速にできるので、その点でも生産効率の向上に貢献できる。
【００１０】
上記コンクリートブロックの製造方法において、前記混合流体は、前記液体の混合比の方が前記気体の混合比よりも小さいことが好ましい。
この構成によれば、産業廃棄物として収集して処理する必要のある余剰の液体を可及的に少なくすることができる。
【００１１】
上記コンクリートブロックの製造方法において、前記液体は、前記セメントに対する親和性を有することが好ましい。
この構成によれば、例えば油性や揮発性のある液体の場合はセメントとの親和性が悪くてセメントの洗い出し性能がよくないのに対し、セメントに対する親和性を有する液体の場合は、セメントを効果的に洗い出しすることができる。
【００１２】
また、上記課題を解決するコンクリートブロックの製造システムは、少なくとも表層がセメントに骨材を練り混ぜたコンクリート材を押し固めて成型されるブロック体を成型可能な成型装置と、前記成型装置で成型された前記ブロック体の表面に対して、液体と気体の混合流体を加圧して噴射することにより、前記表層から前記骨材を埋もれさせている前記セメントを洗い流して前記骨材の一部を前記表面上に露出させ得る洗い出し装置とを備える。
【００１３】
この構成によれば、上記のコンクリートブロックの製造方法における作用効果と同様の作用効果を享受することができる。
【図面の簡単な説明】
【００１４】
【図１】コンクリートブロックの斜視図。
【図２】（ａ）（ｂ）（ｃ）は成型装置を用いたコンクリートブロックの成型工程を概略的に説明する断面図。
【図３】コンクリートブロックの洗い出し工程で用いる洗い出し装置の概略図。
【図４】洗い出し装置の要部を概略的に示す断面図。
【図５】コンクリートブロックの洗い出し工程を概略的に示す断面図。
【図６】変形例における洗い出し装置の要部を概略的に示す断面図。
【発明を実施するための形態】
【００１５】
以下、洗い出し工法と呼ばれるコンクリートブロックの製造方法及びその製造システムの一実施形態について図面を参照しながら説明する。
図１に示すように、本実施形態では、平面形状が四角形で所定厚さの洗い出し舗道板がコンクリートブロック１１の一例として製造される。このコンクリートブロック１１は、路面などに設置したときに下側の層となる基層１２と、基層１２の上側で表面が露出することになる表層１３とを備えている。基層１２は、その材料組成がセメントを主たる材料としたコンクリート材Ａで構成される一方、表層１３は、その材料組成がセメントに粒状の骨材１４を練り混ぜたコンクリート材Ｂで構成されている。なお、骨材１４としては、小石や砂利など粒状のものが用いられる。
【００１６】
図１に示すように、表層１３内において表面側に位置する骨材１４は、その骨材１４における上側の一部が露出する一方、その骨材１４における下側部分がセメントにより表層１３内に埋もれさせられている。すなわち、表層１３内で表面側に位置する骨材１４は、その骨材１４における上側部分の周囲からセメントが除去されることにより、その上側の一部がコンクリートブロック１１の表面に凸状をなして露出する。そして、この骨材１４の露出によりコンクリートブロック１１の表面には凹凸の化粧面１５が形成されている。
【００１７】
次に、上記のコンクリートブロック１１を製造する製造システムが備える成型装置２０及び成型工程について図２を参照しながら説明する。
図２（ａ）に示すように、成型装置２０は、上下が開口した筒状（具体的には、コンクリートブロック１１の平面形状と同じ四角形の筒状）をなす型枠２１を備えている。この型枠２１は、図示略の昇降装置の駆動に伴い、図２（ａ）（ｂ）に示す下降位置と、図２（ｃ）に示す上昇位置との間を上下移動可能とされ、その下降位置において下側開口が型枠２１よりも大きな平面形状のプレート２２で塞がれることで有底筒状となる。そして、型枠２１は、そのように有底筒状となった場合に、その内部にコンクリートブロック１１の成型材料（コンクリート材Ａ，Ｂ）が投入可能となる。
【００１８】
プレート２２は、例えば金属製の板材等により構成されている。そして、プレート２２は、型枠２１の真下に位置する載置部２４に載せられた状態となる成型位置まで図示略の搬送装置によって搬送された後、その成型位置から再び搬送装置によって次工程（例えば、洗い出し工程）が行われる位置まで搬送される。
【００１９】
図２（ａ）に二点鎖線で示すように、型枠２１の上方空域には、コンクリートブロック１１の成型材料（コンクリート材Ａ，Ｂ）を型枠２１内に給材可能な給材箱２５が配置されている。この給材箱２５は、型枠２１の真上となる給材位置と、その給材位置から側方（図２（ａ）では右方）へ位置ずれした待機位置との間を、図２（ａ）に水平矢印で示すように水平移動可能とされている。なお、図示は省略するが、給材箱２５は、その底部が開閉可能な構成とされ、型枠２１の真上の給材位置に移動したとき、その底部が開放されることで、内部に収容している成型材料（コンクリート材Ａ，Ｂ）を真下に位置する型枠２１内に給材可能とされる。
【００２０】
また、図２（ａ）に示すように、型枠２１の真上であって給材箱２５の給材位置よりも更に上方となる位置には、その位置で上下移動する上側駆動装置２６が配置されている。この上側駆動装置２６の下端には、型枠２１の開口形状と同じ形状及び大きさの板材からなる押圧板２７が取り付けられている。そして、押圧板２７は、上側駆動装置２６の上下移動に従い、型枠２１の真上であって給材箱２５の給材位置よりも更に上方となる図２（ａ）に示す待機位置と、その待機位置よりも下方で図２（ｂ）に示すように型枠２１内のコンクリート材を押圧可能な押圧位置との間を変位可能とされている。
【００２１】
さて以上のような成型装置２０を用いた成型工程では、まず図２（ａ）に示すように、上昇位置から下降位置まで下降して下側開口をプレート２２で塞がれた型枠２１内に待機位置から給材位置まで水平移動した給材箱２５から成型材料（コンクリート材Ａ，Ｂ）が投入される。なお、その投入に際しては、コンクリートブロック１１における基層１２の成型材料となるコンクリート材Ａが、まず型枠２１内の底部全域に行き渡るように投入された後、そのコンクリートブロック１１における表層１３の成型材料となるコンクリート材Ｂが、コンクリート材Ａの全体を上側から更に覆うように投入される。
【００２２】
そして、給材を終えた給材箱２５が給材位置から待機位置に水平移動すると、次には、図２（ｂ）に示すように、上側駆動装置２６の下方への移動に伴い、押圧板２７が上方の待機位置から型枠２１内の押圧位置まで変位する。すると、押圧板２７は、その押圧位置への変位に伴い、型枠２１内に給材されているコンクリート材Ａ，Ｂを押圧し、型枠２１及びプレート２２と共同してコンクリート材Ａ，Ｂを所定形状に押し固める。すなわち、コンクリート材Ａ，Ｂを、型枠２１の内面形状に合致した平面形状が四角形で所定厚さの立体形状に押し固める。
【００２３】
そして次には、図２（ｃ）に二点鎖線で示すように押圧板２７はプレート２２上のコンクリート材Ａ，Ｂを押圧する押圧位置に保持された状態において、昇降装置の駆動に伴い型枠２１だけが下降位置から上昇位置へと移動する。そして次には、図２（ｃ）に実線で示すように、上側駆動装置２６の上方への移動に伴い、押圧板２７が同図において二点鎖線で示す押圧位置から上方の待機位置まで変位する。すると、プレート２２上には、コンクリート材Ａからなる基層１２の上側に骨材１４を含んだコンクリート材Ｂからなる表層１３を備えたブロック体１１Ａであって且つ平面形状が四角形で所定厚さとなるように押し固められたブロック体１１Ａが成型される。
【００２４】
次に、上記のコンクリートブロック１１を製造する製造システムが成型装置２０と共に備える洗い出し装置３０及び洗い出し工程について図３〜図５を参照しながら説明する。
図３に示すように、洗い出し装置３０は、気体の一種である空気を圧縮して供給可能なコンプレッサー３１と、液体の一種である水を加圧して供給可能なポンプ（図示略）付きの水タンク３２と、流体を霧状にして噴射可能なノズル３３とを備えている。コンプレッサー３１とノズル３３との間は、気体供給管３４により接続される一方、水タンク３２とノズル３３との間は、液体供給管３５により接続されている。さらに、気体供給管３４の途中には圧力調整弁３６と圧力計３７が設けられる一方、液体供給管３５の途中にも圧力調整弁３８と圧力計３９が設けられている。
【００２５】
図４に示すように、ノズル３３の内部には中空部４０が形成され、この中空部４０は、気体流入口４１を介して気体供給管３４と連通するとともに、液体流入口４２を介して液体供給管３５と連通し、さらに、噴射口４３を介してノズル３３の外部（大気）と連通している。すなわち、ノズル３３の中空部４０内には、気体供給管３４及び気体流入口４１を介してコンプレッサー３１からの圧縮空気が供給されるとともに、液体供給管３５及び液体流入口４２を介して水タンク３２からの加圧水が供給される。
【００２６】
そのため、ノズル３３の中空部４０内では、圧縮空気と加圧水とが混合して混合流体が生成される。そして、そのように生成された混合流体が噴射口４３からノズル３３の外部（大気中）に向けて勢い良く噴射されることによって、表面に凹凸の化粧面１５を有するコンクリートブロック１１を製造するための洗い出し工法が実施される。
【００２７】
そこで次に、上記のように成型装置２０と洗い出し装置３０とを備えて構成された製造システムの作用に関し、特に洗い出し装置３０における洗い出し工程に着目して以下説明する。
【００２８】
さて、図２に示す成型装置２０を使用した成型工程で成型されたブロック体１１Ａは、図５に示すように、その成型工程に続けて洗い出し工程が実施される洗い出し装置３０へプレート２２上に載せられた状態のままで搬送される。なお、その際において、ブロック体１１Ａは、図示しない搬送装置によってプレート２２と共に成型装置２０から洗い出し装置３０へと搬送される。また、このとき、ブロック体１１Ａは、成型工程の終了に伴い洗い出し工程へ搬送された直後の状態であるため、セメントに骨材１４を練り混ぜて構成された表層１３のコンクリート材Ｂは、押し固められた状態ではあるものの未硬化の状態にある。
【００２９】
そして、図５に示すように、洗い出し工程においては、最初にプレート２２が傾動機構（図示略）によって所定角度（例えば、１０度〜２５度程度）だけ傾けられる。すると、そのプレート２２上のブロック体１１Ａも同様に表面が傾斜面となるように傾けられる。また、そのように傾けられたプレート２２における下方側（図５では左方側）となる端部の下方位置には、上方が開口した有底箱状をなす回収容器４５（又は、回収溝等）が配置される。
【００３０】
そして次に、図５に実線で示すように、傾いた姿勢のブロック体１１Ａにおける上方側（図５では右方側）の表面領域に対して噴射口４３からの混合流体の噴射方向が垂直となるように、洗い出し装置３０のノズル３３がセットされる。そして、混合流体の噴射方向をブロック体１１Ａの表面に対して垂直に維持した姿勢のまま、ノズル３３が、ブロック体１１Ａの表面に対する走査方向（図５の場合は、紙面と直交する方向）に沿って、混合流体を噴射しながら移動させられる。なお、こうした混合流体を噴射しながらの走査方向へのノズル３３の移動は、図５に二点鎖線で示すように、傾いた姿勢のブロック体１１Ａにおける上方側の表面領域に続けて下方側の表面領域に対しても順次同様に行われる。
【００３１】
すると、ノズル３３の噴射口４３から噴射された混合流体がブロック体１１Ａの表面に衝突し、ブロック体１１Ａの表層１３内において表面近くに位置する骨材１４の上側部分の周囲から、その骨材１４を表層１３内に埋もれさせていたセメントが加圧された混合流体により洗い流される。その結果、図５に示すように、ブロック体１１Ａにおいて、混合流体を噴射された表面領域には、周囲からセメントが洗い流されて除去された骨材１４の上側の一部が凸状をなして露出し、表面が凹凸の化粧面１５となるコンクリートブロック１１が洗い出し形成される。
【００３２】
なお、このコンクリートブロック１１の洗い出し工程においてブロック体１１Ａの表面近くの骨材１４の周囲から混合流体により洗い流されて除去されたセメントは、混合流体に含まれる液体である水に混じり、汚泥水（余剰水）Ｗとなってプレート２２上から下方（重力方向）に流れ落ちる。そして、プレート２２上から流れ落ちた汚泥水Ｗは、プレート２２の下方域に予めセットされた回収容器４５に回収された後、産業廃棄物として処理される。
【００３３】
ところで、このように産業廃棄物として処理される汚泥水Ｗは、その回収量が多いと、その処理時間や処理費用が増大するため、生産効率を低下させないためには、少量であることが望ましい。この点、本実施形態では、加圧水のみ（液体１００％）で表層１３からセメントを洗い流すのとは異なり、加圧水（液体）と圧縮空気（気体）の混合流体で表層１３からセメントを洗い流すため、圧縮空気（気体）の併用分だけ洗い出しに使用される加圧水（液体）の量が低減される。
【００３４】
また、本実施形態の混合流体における加圧水（液体）と圧縮空気（気体）の混合比は、加圧水（液体）の混合比の方が圧縮空気（気体）の混合比よりも小さく設定されている。そのため、水（液体）と空気（気体）の各々に対して加える圧力の大きさにより若干の変動はあるが、その圧力の設定具合では混合流体における加圧水（液体）の混合比を小さくするほど汚泥水Ｗとなる水（液体）の量が可及的に低減される。
【００３５】
ちなみに、従来のように加圧水のみで表層１３からセメントを洗い流した場合に生じる汚泥水（余剰水）の量と、本実施形態のように加圧水（液体）と圧縮空気（気体）との混合流体で表層１３からセメントを洗い流した場合に生じる汚泥水（余剰水）の量とを比較すると、次のようになる。なお、以下の比較例は、洗い出し工程に供されるブロック体１１Ａの大きさや組成及び洗い出し時の噴射圧力（一例として、０．４Ｍｐａ）やノズル３３とブロック体１１Ａの表面との距離等を同じにした条件下で比較した場合の一例である。
【００３６】
さて、そのような条件の下、加圧水のみで洗い出しする従来の場合は、所定の洗い出し工程を完了させるまでに消費した全水量（＝加圧水の水量）が、１２，８００ｇ／ｍ２であった。そして、この場合に加圧水を噴射されたブロック体１１Ａの内部に吸収されて保留される内部保留水の水量は、３，１００ｇ／ｍ２であった。したがって、この加圧水のみで洗い出しする従来の場合に発生する汚泥水（余剰水）の量は、洗い出し工程で消費した全水量から内部保留水の水量を差し引きすると、９，７００（＝１２，８００−３，１００）ｇ／ｍ２となる。
【００３７】
これに対して、加圧水（液体）と圧縮空気（気体）との混合流体で洗い出しする本実施形態の場合は、所定の洗い出し工程を完了させるまでに消費した全水量（この場合は混合流体中の加圧水の水量）が、５，０００ｇ／ｍ２であった。そして、この場合において、加圧水（液体）と圧縮空気（気体）との混合流体を噴射されたブロック体１１Ａの内部に吸収されて保留される内部保留水の水量は、ブロック体１１Ａの大きさ等が変わらないので、従来の場合と同様に、３，１００ｇ／ｍ２であった。したがって、この本実施形態の場合に発生する汚泥水（余剰水）の量は、洗い出し工程で消費した全水量から内部保留水の水量を差し引きすると、１，９００（＝５，０００−３，１００）ｇ／ｍ２となる。すなわち、加圧水のみで洗い出す従来の場合に比して、加圧水（液体）と圧縮空気（気体）との混合流体で洗い出す本実施形態の場合は、産業廃棄物として回収して処理する必要のある汚泥水（余剰水）の発生量が約１／４になる。
【００３８】
なお、加圧水なし（液体０％）で圧縮空気のみ（気体１００％）をノズル３３から噴射させた場合には、表層１３の表面からセメントを、洗い流すのではなく吹き飛ばすという感じになる。そのため、出来上がったコンクリートブロック１１の表面が、少なくとも水（液体）を含む流体を用いた洗い出し工法による場合の滑らかな凹凸とは異なり、荒れた凹凸になり易い。この点で、本実施形態のように、加圧水（液体）と圧縮空気（気体）との混合流体で洗い出すように設定されていることは、出来上がったコンクリートブロック１１の見栄えを向上させる上で好ましい。
【００３９】
また、圧縮空気（気体）と混合される液体はセメントに対して親和性を有する水であるため、ブロック体１１Ａの表層１３における骨材１４の周囲からセメントを除去するときに、除去されるセメントは流水中に素早く混じり、汚泥水Ｗに含まれて洗い流される。そのため、例えば油性や揮発性のある液体とは異なり、セメントに対して親和性のある水を用いることは、表層１３から除去するセメントを洗い流す洗い出し工法において好ましい。
【００４０】
上記の実施形態によれば、以下のような効果を得ることができる。
（１）ブロック体１１Ａの表面に対して、加圧水だけを噴射する場合よりも、加圧水と圧縮空気との混合流体を噴射する場合の方が、圧縮空気（気体）の併用分だけセメントの洗い出しのために使用される加圧水（液体）の量を少なくできる。したがって、その洗い出しの際に使用される水（液体）のうち、ブロック体１１Ａの内部に吸収されて保留される水（液体）の分を除き、ブロック体１１Ａの表面上からセメントを含んで流れ落ちる余剰の液体（汚泥水Ｗ）の量が少量になるため、かかる余剰の液体を産業廃棄物として収集して処理する手間も低減できる。その結果、洗い出し工法によって表面に凹凸の化粧面１５を有するコンクリートブロック１１を製造する際の生産効率の低下を抑制することができる。
【００４１】
（２）成型装置２０を用いたブロック体１１Ａの成型工程に続けて、洗い出し装置３０での洗い出し工程を実施するため、成型直後で表層１３が未硬化の状態にあるブロック体１１Ａの表面に対して混合流体をタイムリーに噴射することができる。そのため、成型工程から洗い出し工程までの一連の製造工程を迅速にできるので、その点でもコンクリートブロック１１の生産効率の向上に貢献できる。
【００４２】
（３）加圧水と圧縮空気との混合流体における加圧水の混合比を圧力調整との兼ね合いで小さくすることにより、産業廃棄物として収集して処理する必要のある汚泥水Ｗ（余剰の液体）を可及的に少なくすることができる。
【００４３】
（４）圧縮空気と混合して混合流体を形成する液体が、例えば油性や揮発性のある液体の場合は、セメントとの親和性が悪くてセメントの洗い出し性能がよくないのに対し、本実施形態ではセメントに対する親和性を有する液体の一種である水を使用しているので、セメントを効果的に洗い出しすることができる。
【００４４】
なお、上記実施形態は以下のような別の実施形態に変更してもよい。
・上記実施形態では、図４に示すようにノズル３３の中空部４０内で圧縮空気と加圧水とを混合して混合流体を生成した上で、その混合流体をノズル３３の噴射口４３から外部へ噴射させたが、これを次のようにしてもよい。すなわち、図６に示すように、ノズル３３の中空部４０内へ圧縮空気は上記実施形態の場合と同様に流入させるものの、加圧水は液体供給管３５の先端がノズル３３の噴射口４３から僅かに飛び出るように設け、ノズル３３の噴射口４３の出口付近に噴射されるようにしてもよい。このようにすれば、加圧水と圧縮空気はノズル３３の外部で混合されて混合流体を生成し、そのように生成された混合流体が噴射口４３からの噴射圧により勢い良くブロック体１１Ａの表面等に向けて噴射される。
【００４５】
・成型装置２０の成型工程で成型されたブロック体１１Ａは、搬送装置（図示略）などによらずに作業者が手で持って洗い出し装置３０における所定のセット位置（洗い出し位置）まで運ぶようにしてもよい。
【００４６】
・給材箱２５は、その底部が開閉可能な構成でなく、次のような構成であってもよい。すなわち、給材箱２５は、その上下が開口した筒形状をなし、型枠２１の真上となる給材位置から側方へ位置ずれした待機位置では、その待機位置に固定配置された図示略の水平プレートにより下側開口を塞がれ、その水平プレート上の待機位置から給材位置へと水平移動することで、内部に収容していた成型材料を型枠２１内に給材する構成でもよい。
【００４７】
・成型装置２０の成型工程で成型されるブロック体１１Ａは、その表層１３の表面にセメントによる硬化を遅らせる遅延剤が付与される等した場合には、成型装置２０での成型工程に続けて直ぐに洗い出し装置３０による洗い出し工程に供される必要はない。すなわち、基層１２のコンクリート材Ａを乾燥養生させた後、遅延剤により硬化が遅らせられた表層１３のコンクリート材Ｂに対して洗い出し工程でのセメントの洗い出しを行うようにしてもよい。
【００４８】
・コンクリートブロック１１の製造システムは、洗い出し装置３０を備えるだけの構成でもよい。すなわち、コンクリートブロック１１を完成品としたときに仕掛かり品となるブロック体１１Ａを成型する成型装置２０は、洗い出し装置３０を備えた製造システムとは別に設けられた構成であってもよい。
【００４９】
・洗い出し装置３０において、プレート２２上のブロック体１１Ａの表層１３から余分なセメントを洗い流す洗い出し工程を行うとき、プレート２２（及びブロック体１１Ａ）の傾きは任意の角度でよく、あるいは、プレート２２（及びブロック体１１Ａ）は水平な状態において洗い出し工程に供される構成であってもよい。この場合でも、洗い出されたセメントが混じった余剰の汚泥水Ｗはプレート２２上から流れ落ちる。
【００５０】
・洗い出し工程において、ノズル３３は、ブロック体１１Ａの表面に対して噴射口４３からの混合流体の噴射方向が垂直以外の角度となるようにセットされてもよい。
・ノズル３３は、複数のノズルが所定方向に並んで複数の噴射口４３によりノズル列が形成される構成であってもよい。
【００５１】
・混合流体における加圧水（液体）と圧縮空気（気体）の混合比は、圧縮空気（気体）よりも加圧水（液体）の混合比の方が多い設定でもよい。要するに、加圧水のみ（液体１００％）や圧縮空気のみ（気体１００％）ではなく、加圧水（液体）と圧縮空気（気体）との混合流体であればよい。
【００５２】
・圧縮空気（気体）と混合されて混合流体を生成する液体としては、水以外の液体であってもよい。但し、セメントの洗い流しを効果的にする上では、セメントとの親和性を有する液体が好ましい。
【００５３】
・ブロック体１１Ａは、表層１３のコンクリート材Ｂのみならず、基層１２のコンクリート材Ａも、セメントに骨材１４を練り混ぜたコンクリート材であってもよい。
・本実施形態のコンクリートブロックの製造方法（洗い出し工法）を用いて製造されるコンクリートブロック１１は、洗い出し舗道板の他に壁面用洗い出しブロックなど、その表面に凹凸の化粧面を有するコンクリートブロックであれば、特に実施形態に示したものに限定されるものではない。
【符号の説明】
【００５４】
１１…コンクリートブロック、１１Ａ…ブロック体、１３…表層、１４…骨材、１５…化粧面、２０…成型装置、３０…洗い出し装置、Ａ，Ｂ…コンクリート材。
【図１】
2015226984.tif 000003
【図２】
2015226984.tif 000004
【図３】
2015226984.tif 000005
【図４】
2015226984.tif 000006
【図５】
2015226984.tif 000007
【図６】
2015226984.tif 000008